(57)【要約】【課題】鏡面状態にしたプリフォーム金型のキャビティ表面の平滑性を向上させ、オリゴマーがつき易い問題を解決する事で、オリゴマーに関するプリフォームへの傷が減少し、延伸ブロー成形の生産性を向上させる事。【解決手段】延伸ブロー成形に用いられるプリフォームを成形する射出成形金型の製造方法であって、その金型キャビティ表面を、鏡面仕上げする第一工程、金型表面の変質部を除去する第二工程、表面を高密度化する第三工程、表面を粗して微細な凹凸のある表面を作り上げる第四工程により表面加工を行なう事を特徴とするプリフォーム射出成形金型の製造方法。【選択図】図１４
2014015022.tif 000002
【特許請求の範囲】
【請求項１】
延伸ブロー成形に用いられるプリフォームを成形する射出成形金型の製造方法であって、その金型キャビティ表面を、鏡面仕上げする第一工程、金型表面の変質部を除去する第二工程、表面を高密度化する第三工程、表面を粗して微細な凹凸のある表面を作り上げる第四工程により表面加工を行なう事を特徴とするプリフォーム射出成形金型の製造方法。
【請求項２】
第四工程で金型表面を粗して微細な凹凸のある表面が、算術平均粗さ（Ｒａ）０．０３ミクロンメーターから０．１ミクロンメーターの範囲で、かつ、最大高さ（Ｒｚ）０．５ミクロンメーターから１．５ミクロンメーターの範囲の粗さである事を特徴とする請求項１に記載のプリフォーム射出成形金型の製造方法。
【請求項３】
第三工程で高密度化するのに、直径２０ミクロンメーターから６０ミクロンメーターのガラス粒、鉄粒、水晶粒、大理石粒から一以上を組み合わせた粒体を使用し、ブラスト処理する事を特徴とする請求項１又は２に記載のプリフォーム射出成形金型の製造方法。
【請求項４】
金型の表面材質が、ステンレス鋼、プリハードン鋼、合金工具鋼、高速度工具鋼、超硬工具鋼から一以上の組み合わせからなる事を特徴とする請求項１〜３のいずれかに記載のプリフォーム射出成形金型の製造方法。
【請求項５】
第二工程で金型表面の変質部を除去する研削性のある粒体として、酸化アルミニウム、又は、炭化珪素である事を特徴とする請求項１〜４のいずれかに記載のプリフォーム射出成形金型の製造方法。
【請求項６】
延伸ブロー成形に用いられるプリフォームを成形する射出成形金型であって、その金型キャビティ表面変質部を除去し、高密度化した表面に、微細な凹凸を設けた事を特徴とするプリフォーム射出成形金型。
【請求項７】
キャビティ表面の微細な凹凸を、算術平均粗さＲａで０．０３〜０．１ミクロンメーター、最大高さＲｚで０．５〜１．５ミクロンメーターとした事を特徴とする請求項６に記載のプリフォーム射出成形金型。
【請求項８】
請求項１〜５いずれかのプリフォーム射出成形金型の製造方法によって製造されたプリフォーム射出成形金型。
【請求項９】
請求項６又は７に記載のプリフォーム射出成形金型を用いて成形されたことを特徴とするプリフォーム。
【発明の詳細な説明】
【技術分野】
【０００１】
本発明は、ポリエチレンテレフタレートなどの結晶性樹脂を延伸ブロー成形する為のプリフォームを製造する射出成形金型の製造方法及びその成形金型、及びそれを用いて成形されたプリフォームに関する。
【背景技術】
【０００２】
従来、延伸ブロー成形するには、射出成形又は押出成形でプリフォームを製造していたが、押出では口元などの製造やピンチオフ部の処理が不安定で、製造ロスも大きく、安定した生産ができていなかった。その点、射出成形でプリフォームを製造する事で、口元の形状が安定して出来、底部分も単にゲートカットするだけで、プリフォームにする事が出来るので、設備費は大きくなるが、射出成形でのプリフォームの製造が一般的になってきている。
しかしながら、ブロー成形容器に対し、透明性や、形状が細長い、軽量で肉厚の均一的な容器をより求められて来るようになると、プリフォームも細長く、抜きテーパーの少ない形状が必要になって来た。
そこで、硬度の高い材質で、かつ、鏡面に磨き上げて、金型から抜き易くした金型を製造し、プリフォームの射出成形に使用されて来た。
しかし、そのようなプリフォームの射出成形では、金型表面に成形樹脂に含まれる低重合成分であるオリゴマーが、樹脂を溶融したり射出したりする時に、ガス化して分離し、キャビティに付着、堆積する現象が発生する。この堆積したオリゴマーがキャビティに付着した状態では、金型からプリフォームを抜く時、擦られ、表面に傷が発生し、不良の大きな原因になっている。傷が付いたプリフォームを使用して延伸ブロー成形すると、その傷が拡大し、より大きな傷に拡大し、内容物の異物検査が正常に出来ない問題が発生する。そして、これをそのまま放置すると、堆積したオリゴマーはより厚くなり、時として、金型から外すのにクラックが生じる場合もある。しかも、この堆積したオリゴマーは、特殊な洗浄剤と超音波洗浄機で毎日頻繁に洗浄する必要があるので、プリフォームを射出成形する事には、大きな障害になっていた。
【０００３】
プリフォームの金型洗浄に対し、別の方法として、プリフォームの抜きテーパーを大きくする方法があるが、上下方向の肉厚も、また、周囲方向の肉厚も不均一になりやすい問題が発生する。この為、抜きテーパーは小さなまま、オリゴマーの付着しにくい金型表面を作る必要があった。
【０００４】
以上に対し、文献１では、微小欠陥のある加工対象金属表面の変質部に球体を圧縮空気により吹きつけてより多数の凹みを持つ表面を形成することにより、組織を高密度化する表面組織高密度化処理工程と、前記表面組織高密度化処理した表面を研磨して平滑化して鏡面を形成する鏡面研磨工程とから構成した金属表面鏡面加工方法が提案されている。
しかし、この方法では、最終的に鏡面状態を作り出す方法で、処理後の表面の粗さがより小さくなるようになっているが、あまり表面の平滑性が高いと、滑り性も持たす為に必要な空気の流動が抑えられ、返って表面に抵抗が生じてしまい、傷、クラックなどの問題が発生する問題を抱えていた。
【先行技術文献】
【特許文献】
【０００５】
【特許文献１】特開２００１−１２１４２３号公報
【発明の概要】
【発明が解決しようとする課題】
【０００６】
鏡面状態にしたプリフォーム金型のキャビティ表面の平滑性を向上させ、オリゴマーがつき易い問題を解決する事で、オリゴマーに関するプリフォームへの傷が減少し、延伸ブロー成形の生産性を向上させる事が、本発明の課題である。
【課題を解決するための手段】
【０００７】
本発明の請求項１の発明は、延伸ブロー成形に用いられるプリフォームを成形する射出成形金型の製造方法であって、その金型キャビティ表面を、鏡面仕上げする第一工程、金型表面の変質部を除去する第二工程、表面を高密度化する第三工程、表面を粗して微細な凹凸のある表面を作り上げる第四工程により表面加工を行なう事を特徴とするプリフォーム射出成形金型の製造方法である。
【０００８】
また、請求項２項の発明は、第四工程で金型表面を粗して微細な凹凸のある表面が、算術平均粗さ（Ｒａ）０．０３ミクロンメーターから０．１ミクロンメーターの範囲で、かつ、最大高さ（Ｒｚ）０．５ミクロンメーターから１．５ミクロンメーターの範囲の粗さである事を特徴とする請求項１に記載のプリフォーム射出成形金型の製造方法である。
【０００９】
また、請求項３項の発明は、第三工程で高密度化するのに、直径２０ミクロンメーターから６０ミクロンメーターのガラス粒、鉄粒、水晶粒、大理石粒から一以上を組み合わせた粒体を使用し、ブラスト処理する事を特徴とする請求項１又は２に記載のプリフォーム射出成形金型の製造方法である。
【００１０】
また、請求項４項の発明は、金型の表面材質が、ステンレス鋼、プリハードン鋼、合金工具鋼、高速度工具鋼、超硬工具鋼から一以上の組み合わせからなる事を特徴とする請求項１〜３のいずれかに記載のプリフォーム射出成形金型の製造方法である。
【００１１】
また、請求項５項の発明は、第二工程で金型表面の変質部を除去する研削性のある粒体として、酸化アルミニウム、又は、炭化珪素である事を特徴とする請求項１〜４のいずれかに記載のプリフォーム射出成形金型の製造方法である。
【００１２】
さらに、請求項６項の発明は、延伸ブロー成形に用いられるプリフォームを成形する射出成形金型であって、その金型キャビティ表面変質部を除去し、高密度化した表面に、微細な凹凸を設けた事を特徴とするプリフォーム射出成形金型である。
【００１３】
そして、請求項７項の発明は、キャビティ表面の微細な凹凸を、算術平均粗さＲａで０．０３〜０．１ミクロンメーター、最大高さＲｚで０．５〜１．５ミクロンメーターとした事を特徴とする請求項６に記載のプリフォーム射出成形金型である。
【００１４】
また、請求項８項の発明は、請求項１〜５いずれかのプリフォーム射出成形金型の製造方法によって製造されたプリフォーム射出成形金型である。
【００１５】
さらに、請求項９項の発明は、請求項６又は７に記載のプリフォーム射出成形金型を用いて成形されたことを特徴とするプリフォームである。
【発明の効果】
【００１６】
本発明のプリフォーム射出成形金型の製造方法による成形金型にする事で、鏡面状態にしたプリフォーム金型のキャビティの平滑性が改善され、オリゴマーがつきにくくなり、形状の欠陥やオリゴマーに関するプリフォームへの傷が減少し、良品率が向上し、キャビティの洗浄サイクルを延ばす事が可能になるので、連続成形が可能になり、延伸ブロー成形の生産性が向上するなど、大きな効果が期待できる。
【図面の簡単な説明】
【００１７】
【図１】プリフォーム射出成形金型を使用した延伸ブロー成形の製品一例の外観図である。
【図２】射出成形したプリフォーム（２−１）とそれを延伸ブロー成形した製品（２−２)の断面模式図である。
【図３】プリフォームを射出成形した状態における射出成形金型内部の断面模式図である。
【図４】プリフォームを射出成形し、その後、射出成形金型を開き始め、キャビティからプリフォームを取り出しつつある、途中の状態における断面模式図である。
【図５】プリフォームのゲートをカットしている状態の断面模式図である。
【図６】プリフォームの温度をガラス転移点以上に上げるよう、加熱している状態の断面模式図である。
【図７】プリフォームをブロー金型に入れ、縦延伸をかけている状態の断面模式図である。
【図８】縦延伸されたプリフォームに高圧空気を吹き込み、延伸ブロー成形を行っている途中段階の断面模式図である。
【図９】プリフォームに高圧空気を吹き込み、延伸ブロー成形を行って、容器形状に延伸され、冷却段階の断面模式図である。
【図１０】延伸ブロー成形された製品の断面模式図である。
【図１１】図４において、キャビティ表面に、オリゴマーが析出して異物化し、傷が発生した状態を示したプリフォームの外観図である。
【図１２】図９の傷が付いたプリフォームを延伸ブロー成形した容器の外観図である。
【図１３】キャビティ表面に粒体を吹付け、研磨したキャビティ表面の拡大断面工程図である。
【図１４】キャビティ表面を研磨し、その後粒体を吹付け、変質部の除去、高密度化を行った後、さらに研磨したキャビティ表面を一定の粗さに荒らした本発明の金型表面加工工程を示す拡大断面工程図である。
【発明を実施するための形態】
【００１８】
以下、本発明の延伸ブロー成形に使用されるプリフォーム射出成形において、金型表面処理をした金型の製造方法について、図を用いて説明する。
本発明は、図１に示したような延伸ブロー成形容器の製造に用いられるプリフォームの射出金型に関するものである。口部２にはキャップと嵌合するネジ部３とキャッピングする時や内容物を充填する時に容器を支える鍔４があり、この部分は射出成形で一体で成形されている。胴部１は、口部２と首部５で繋がっており、反対側は底部６になっている。
口部２のネジ部３は、キャップとして打栓式のキャップを使用する場合は、ネジではなく、リング状になっている。
図２の（２−１）で示すプリフォームとは、最終的な容器形状にする前の、中間成形形状の部材である。口部近傍は最終的な形状や寸法にしているが、容器の胴部１になるプリフォーム７の胴部は、肉厚になっている。
この容器を成形する工程は、図２の（２−１）で示すような、プリフォーム７を射出成形し、これを使用される樹脂のガラス転移点以上、融点未満の温度に保って、縦に延伸した後、横延伸と縦延伸を伴う延伸ブロー成形を行い、（２−２）に示すような本容器を製造する。通常、プリフォームが膨らみ易いように、融点より２０〜３０℃低い温度で延伸ブロー成形する。
【００１９】
さらに詳しくは、まず、図３で示すようなプリフォーム射出成形金型で、プリフォーム７を成形する。コア８とキャビティ９によって設けられた隙間に対し、溶融樹脂がゲート７１から射出され、プリフォーム７を成形する。通常、ホットランナーでゲート７１まで
溶融樹脂は供給され、キャビティ数は８個取りなどのように、多数個取りしている。
プリフォーム専用射出成形の場合のコア８は、単純なコア形状になっている。ゲート部分は射出成形性を重視し、通常わずかに冷却固化するので、ホットランナー形式の射出成形金型であっても、ゲート自体は冷却され、仕上げ加工するように設計されている。
射出成形後、引き続き、次の延伸ブロー成形に連続して成形される場合、コア８には、先端が突き出す、突き出しコア８１が付属された金型になる。その突き出しコア８１の内部には、９８０キロパスカル（ｋＰａ）程の高圧ブロー成形圧を送り込む為の高圧ブロー管８２が通っている。
図４で示すように、射出成形用のキャビティ９は、単純にコアの反対方向に開き、プリフォームを抜く。プリフォームは長く、厚肉の試験管形状をしており、次の工程の為に、均一で、かつ、表面の損傷が無い事が求められるので、射出成形用のキャビティ９は、割型にはしない。
【００２０】
図５で、回転刃７２、又はホットニッパによって、プリフォームのゲート７１を切断する。
プリフォーム７は、一旦、射出成形金型から抜く為に低温に冷却して、射出成形金型から離型するが、次工程の図６では、延伸する為、プリフォーム７を構成する樹脂のガラス転移点以上で、融点未満になるよう、加熱する。通常は、肉厚であるプリフォーム７の内部と外部の温度差が出にくいよう、遠赤外線の加熱ヒーター１２で加熱する。
図７で、ガラス転移点以上で、融点未満の温度に加熱されたプリフォーム７に対し、口元部分を押さえたまま、突き出しコア８１を伸ばし、縦延伸を掛ける。この時、プリフォーム７を構成する樹脂は、分子が自由には動きにくいが、ガラス転移点以上の温度の為、結晶化している分子間の力は強固ではないので、高分子である樹脂の分子は縦方向に無理やり伸ばされ、同じ向きに揃わされる。この為、傷や異物の存在など、何か欠陥があると、それが拡大される問題がある。従って、プリフォームの表面、内部共、均一で欠陥がないものである必要がある。
【００２１】
図８では、縦延伸されたプリフォーム７がブロー金型１０の内部にあって、高圧の窒素ガス、又は高圧空気などの高圧気体８２２を吹き込みながら、縦と共に、横方向にも延伸されながら、容器の最終形状にまでブローされ、図９のように、樹脂がブロー金型のキャビティ１０の内面に接触し、冷却固化する。
プリフォーム７の温度がガラス転移点以上とはいえ、融点以下なので、粘性は高く、この高圧の窒素ガス、又は高圧空気などの高圧気体８２２の圧力は、９．８×１０５Ｐａ程の高圧をかけないと膨らまない。
図９の矢印で示すように、ブロー金型のキャビティ１０部分と、ネジ部分の金型３１は分割され、図１０の製品が取り出される。
【００２２】
図１１は、プリフォーム射出成形金型の内面に欠陥部９２があって、成形樹脂が溶融・成形された時に、成形樹脂の内部にわずか含まれる低分子量のオリゴマーがその欠陥部９２に析出し、一定以上の大きさの析出物９１を形成すると、それが、プリフォーム７のかすり傷９３になり、それを使用して、延伸ブロー成形すると、図１２のように、さらに大きな拡大傷９３１になる状況を示している。
【００２３】
ところで、プリフォーム射出成形金型のキャビティ９は奥に深く、細い孔で、均一な肉厚を要求されるが、放電加工などで加工され、磨く事が非常に難しい。
従来は、単に磨くだけか、鏡面性の高い放電研磨を掛けるか、のいずれであった。しかし近年、文献１にあるように、図１３で示すように、キャビティ形状を出した後の金型内部の微細な表面は、（１３−１）のように加工による損傷や金型材料中の欠陥として、クラック、バリ、返りの他、球状の空洞、表面まで孔の開いたビットなどの欠陥が発生している。それを（１３−２）のようにショートピーリングして、欠陥を塞ぎ、その上で（１３−３）のように磨き、さらに（１３−４）で示すようにラップ処理で平滑性を出していた。しかし、ショートピーリングした場合、微小クラックの欠陥を閉鎖したり、バリの除去、返りの除去、などは行われるが、それによって全体的な面の平面性までは大幅には改善できない。金型から成形品が抜ける際、平滑性が高いだけで、空気のような流動性を補助するものが製品と金型の間にないと、滑ったように、抜けていかない。そして、そこに析出物９１が形成され、傷やクラックなどの原因になっていた。
【００２４】
本発明の方法は、図１４に示したように、まず、平面性をアップする為、キャビティ９の内面を鏡面研磨（１４−２）する。研磨は、形状が単純であるので、ポリアクリルアミドとダイヤモンド砥粒を使用した自動ラップ盤などの研磨でも可能である。また、粉末放電加工や、カーボンや銅をマスターに使用した鏡面に加工できる放電加工条件を選定するなどの方法でもかまわない。
この最初の研磨の段階で、主要な凹凸を小さくし、欠陥の大きさを小さくする。粗さとして、算術平均粗さＲａで０．１〜０．５ミクロンメーター、最大高さＲｚで１〜５ミクロンメーターにまで研磨する。このような粗さにすると、光反射で磨き面の状態を目視でも確認しやすくなり、欠陥部分が分りやすくなるし，可視光の波長の関係から、鏡面加工の境界値として利用できる。
使用される金型の材質は、ステンレス鋼、プリハードン鋼、合金工具鋼、高速度工具鋼、超硬工具鋼を使用する。このような硬度の高い鋼を使用しないと、研磨によって充分な鏡面が得られないし、鏡面が出ないと磨きでの問題部分を判断できないし、磨きの調整ができなくなってしまう。その為、形状を切削し、研磨して切削目を取り除いた後、焼入れすべき金型材料の場合は焼入れしたりして、充分硬度を高くした状態にしてから、鏡面研磨を行う。
【００２５】
次に、（１４−３）の工程では、金型表面の変質部の除去を、研削性の粒体を使用してショートピーニングを行う。ここで、第二工程として除去される金型表面の変質部は、金型加工の切削、研削、放電などで発生した、金型表面における、微小なバリや突起部分などの欠陥部分、放電加工などで発生する白層や偏析物を意味する。そして、この金型表面の変質部除去には、研削性のある粒体１３である、酸化アルミニウムや炭化珪素の粒体を高圧空気で、金型表面に叩き付けて、削り取るものである。
この粒体１３は、場合によってはブラスト材を空加工によって不完全な角を落とした非球面体にしても可能であるし、大きさ、当てる速度や圧縮空気の圧力は、金型の硬度などにより調整する。場合によっては、圧縮空気ではなく、窒素ガスや水などの液体にしても良い。
【００２６】
さらに（１４−４）の工程で、第三工程の金型表面の高密度化を行う。金型表面には、金型材料の製造時に溶融した鋼のガス化成分や空気の巻き込み等により発生した巣や、切削等の加工で発生した微小なクラックなどがあり、球状の空洞、表面まで孔の開いたビットなどとして欠陥部分が生じている。これら金型表面に、硬度の高い球体を叩き付け、その力で欠陥部分を塞ぐ事で、高密度化する。実際には、直径２０ミクロンメーターから６０ミクロンメーターのガラス粒、鉄粒、水晶粒、大理石粒から一以上を組み合わせた粒体１１を使用し、２０×１０４パスカル（Ｐａ）〜６０×１０４パスカル（Ｐａ）の圧力を持つ圧縮空気と共に金型表面に上記粒体を高速で当てて、ブラスト処理する。この粒体を当てる速度や圧縮空気の圧力は、金型の硬度などにより調整する。場合によっては、圧縮空気ではなく、窒素ガスや水などの液体にしても良い。
【００２７】
さらに、（１４−５）の工程では、鏡面磨きし、算術平均粗さＲａで０．０１〜０．０５ミクロンメーター、最大高さＲｚで０．０２〜０．１ミクロンメーターとして、表面を平らで、平滑にする。
そして、さらにそれを（１４−６）の工程で、一定の表面粗さを付ける。この粗さを付け
るのは、粒径が２〜６ミクロンメーターのダイヤモンドペーストを用い、均一に研磨し、算術平均粗さＲａで０．０３〜０．１ミクロンメーター、最大高さＲｚで０．５〜１．５ミクロンメーターとする。この作業により、小さな突起形状の部分は削り取られ、大きな突起部分の先端は角を丸く仕上げられる。
このような粗さの表面にすると、接する樹脂は平滑で鏡面性の高い容器になるが、微細な凹凸があるので、樹脂と金型の間に空気層が存在し、それが離型性を向上させ、傷の付かない、スムースな製品の取り出しを確保させる。
【実施例１】
【００２８】
プリフォーム射出成形金型と延伸ブロー金型は、図３、図９で示したような、飲料水用の５００ｍｌ用容器の形状で作成した。プリフォーム射出成形金型のキャビティは、プリハードン鋼の大同アミスターのＮＡＫ８０を使用し、荒削り後、放電加工で形状を出し、ＨＲＣ４０の硬度にして、５００番、１０００番、２０００番の布やすりで徐々に磨き番手を上げて研磨後、ダイヤモンド研磨剤２０００番、５０００番で鏡面に磨き上げた。これに炭化珪素の粒子で４０×１０４Ｐａの圧縮空気でピーリングを実施し、バリ等の変質部を除去した。さらに、金型表面を高炭素クロム軸受鋼鋼材（ＳＵＪ２）で硬さがＨＲＣ６５で直径３０ミクロンメーターの剛球を使用し、４０×１０４Ｐａの圧縮空気でピーリングを実施した。その後、ダイヤモンド研磨剤５０００番を綿に均一に塗布し、軽くキャビティ表面を拭くように約２０秒間だけ磨いた。キャビティ毎に研磨材を新しいものに入れ替え、キャビティ間の差が出ないようした。表面粗さは算術平均粗さＲａで０．０７ミクロンメーター、最大高さＲｚで０．７５ミクロンメーターであった。
【００２９】
＜確認試験＞成形樹脂はポリエチレンテレフタレート樹脂を除湿乾燥し、日精ＡＳＢ機械株式会社製のＰＢ８５／１１０−１６／４Ｍを使用して、プリフォームの射出成形から延伸ブロー成形まで連続して出来るワンステップ成形を実施した。プリフォームは４キャビティあり、それぞれ２キャビティずつ、本発明の処理をした金型と、文献１の方式で作った金型を用意した。
これを昼夜連続して成形したところ、文献１の方式（図１３参照）によるキャビティの場合、一日で２回停止して、洗浄した予備金型との交換が必要であったが、本発明の方式によるキャビティの場合、２日間連続して成形しても、傷やクラックなどの発生もなく、成形が出来た。
【００３０】
本発明のプリフォーム射出成形金型は、以上のようなもので、延伸ブロー成形のプリフォームを射出成形する場合、本発明の金型表面の処理にする事によって、オリゴマーなどが外部に抜けやすいので、蓄積が少なく、それらの蓄積による傷やクラック等が発生しにくいので、成形の停止回数が減り、量産性が高くなるメリットが生まれると共に、金型の劣化も少ない。従って、金型の予備を多数用意しなくてもかまわない、安定して生産できるので、ロスが少ない。品質が安定しているなど、本発明のメリットは大きい。
【符号の説明】
【００３１】
１・・・・・・・・・容器胴部
２・・・・・・・・・口部
３・・・・・・・・・ネジ部
３１・・・・・・・・ネジ部キャビティ（割型）
４・・・・・・・・・鍔
５・・・・・・・・・首部
６・・・・・・・・・底部
７・・・・・・・・・プリフォーム
７１・・・・・・・・ゲート
７２・・・・・・・・回転刃
８・・・・・・・・・コア
８１・・・・・・・・突き出しコア
８２・・・・・・・・高圧ブロー管
８２１・・・・・・・吹き出し孔
８２２・・・・・・・高圧気体
９・・・・・・・・・キャビティ（射出成形用）
９１・・・・・・・・析出物
９１０・・・・・・・キャビティ表面（切削面）
９１１・・・・・・・キャビティ表面（変質部除去のショートピーニング面）
９１２・・・・・・・キャビティ表面（高密度化のショートピーニング面）
９１３・・・・・・・キャビティ表面（研磨面）
９１４・・・・・・・キャビティ表面（ラップ処理面）
９２・・・・・・・・欠陥部
９２０・・・・・・・キャビティ表面（研磨面）
９２１・・・・・・・キャビティ表面（変質部除去のショートピーニング面）
９２２・・・・・・・キャビティ表面（高密度化のショートピーニング面）
９２３・・・・・・・キャビティ表面（鏡面仕上げ面）
９２４・・・・・・・キャビティ表面（表面粗し面）
９３・・・・・・・・かすり傷
９３１・・・・・・・拡大傷（延伸による拡大傷）
１０・・・・・・・・キャビティ（ブロー成形用）
１１・・・・・・・・粒体（高密度化する粒体）
１２・・・・・・・・加熱ヒーター
１３・・・・・・・・粒体（切削性のある粒体）
【図１】
2014015022.tif 000003
【図２】
2014015022.tif 000004
【図３】
2014015022.tif 000005
【図４】
2014015022.tif 000006
【図５】
2014015022.tif 000007
【図６】
2014015022.tif 000008
【図７】
2014015022.tif 000009
【図８】
2014015022.tif 000010
【図９】
2014015022.tif 000011
【図１０】
2014015022.tif 000012
【図１１】
2014015022.tif 000013
【図１２】
2014015022.tif 000014
【図１３】
2014015022.tif 000015
【図１４】
2014015022.tif 000016